(57)【要約】【課題】カーボンナノファイバーとカーボンブラックが均一に分散された複合材料であって、特に広い温度範囲において熱膨張が小さい複合材料を提供する。【解決手段】複合材料は、エラストマーと、該エラストマーに分散された平均直径が０．７〜１５ｎｍかつ平均長さが０．５〜１００μｍのカーボンナノファイバーと、平均粒径が１０〜１００ｎｍかつＤＢＰ吸収量が１００ｍｌ／１００ｇ以上のカーボンブラックと、を含む。エラストマーは、カーボンナノファイバーに対して親和性を有する不飽和結合または基を有する。複合材料は、カーボンナノファイバーを１〜３０体積％と、カーボンブラックを１０〜４０体積％と、を含む。複合材料は、−８０〜３００℃において、平均線膨張係数が１００ｐｐｍ（１／Ｋ）以下でありかつ線膨張係数の微分値が１２０ｐｐｍ（１／Ｋ）以下である。【選択図】図２
2007039649.tif 000002
【特許請求の範囲】
【請求項１】
エラストマーと、該エラストマーに分散された平均直径が０．７〜１５ｎｍかつ平均長さが０．５〜１００μｍのカーボンナノファイバーと、平均粒径が１０〜１００ｎｍかつＤＢＰ吸収量が１００ｍｌ／１００ｇ以上のカーボンブラックと、を含み、
前記エラストマーは、前記カーボンナノファイバーに対して親和性を有する不飽和結合または基を有し、
前記カーボンナノファイバーを１〜３０体積％含有し、
前記カーボンブラックを１０〜４０体積％含有し、
−８０〜３００℃において、平均線膨張係数が１００ｐｐｍ（１／Ｋ）以下でありかつ線膨張係数の微分値が１２０ｐｐｍ（１／Ｋ）以下である、複合材料。
【請求項２】
エラストマーと、該エラストマーに分散された平均直径が０．７〜１５ｎｍかつ平均長さが０．５〜１００μｍのカーボンナノファイバーと、平均粒径が１０〜１００ｎｍかつＤＢＰ吸収量が１００ｍｌ／１００ｇ以上のカーボンブラックと、を含み、
前記エラストマーは、前記カーボンナノファイバーに対して親和性を有する不飽和結合または基を有し、
前記カーボンナノファイバーを１〜３０体積％含有し、
前記カーボンブラックを１０〜４０体積％含有し、
−８０〜３００℃において、任意の方向Ｘの線膨張係数と、該方向Ｘに直交する方向Ｙにおける線膨張係数との比が０．７〜１．３倍である、複合材料。
【請求項３】
請求項１または２において、
前記カーボンナノファイバーのアスペクト比は、５０以上である、複合材料。
【請求項４】
請求項１ないし３のいずれかにおいて、
非架橋体である、複合材料。
【請求項５】
請求項１ないし３のいずれかにおいて、
架橋体である、複合材料。
【請求項６】
請求項１ないし５のいずれかにおいて、
前記エラストマーは、分子量が５０００ないし５００万である、複合材料。
【請求項７】
請求項１ないし６のいずれかにおいて、
前記エラストマーは、主鎖、側鎖および末端鎖の少なくともひとつに、二重結合、三重結合、α水素、カルボニル基、カルボキシル基、水酸基、アミノ基、ニトリル基、ケトン基、アミド基、エポキシ基、エステル基、ビニル基、ハロゲン基、ウレタン基、ビューレット基、アロファネート基および尿素基などの官能基から選択される少なくともひとつを有する、複合材料。
【請求項８】
請求項１ないし７のいずれかにおいて、
前記エラストマーは、パルス法ＮＭＲを用いてハーンエコー法によって３０℃で測定した、非架橋体における、ネットワーク成分のスピン−スピン緩和時間（Ｔ２ｎ）が１００ないし３０００μ秒である、複合材料。
【請求項９】
請求項１ないし７のいずれかにおいて、
前記エラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒である、複合材料。
【請求項１０】
請求項１ないし９のいずれかにおいて、
耐熱温度が３００℃以上である、複合材料。
【発明の詳細な説明】
【技術分野】
【０００１】
本発明は、カーボンブラックとカーボンナノファイバーを含む複合材料に関する。
【背景技術】
【０００２】
一般に、複合材料としては、マトリクス材料と強化繊維もしくは強化粒子を組み合わせて用途に応じた物理的性質を付与していた。特に、半導体製造機器、光学機器、超微細化加工機器などの分野では、部品の熱膨張による影響を低減することが求められており、そのため、種々の強化繊維例えば炭素繊維による複合材料が提案されていた（例えば、特許文献１参照）。
【０００３】
しかしながら、繊維を用いた複合材料は、粒子を用いた複合材料に比べ熱膨張の等方性を得ることが難しい。そのため、用途がシート状・板状に限定されたり、繊維で二軸、三軸織物等の立体構造を構成するなどの工程が必要となっていた。また、エラストマーは、複数の温度条件において線膨張係数が大きく変化し、特に比較的低い温度で分子鎖の切断による熱劣化が始まるため、その温度付近において急激に線膨張係数が高くなる（この熱劣化が始まる温度を、以下耐熱温度という）。そのため、エラストマー系のマトリクスを用いた複合材料において、広い温度範囲で低く安定した線膨張係数を有した複合材料は提案されていなかった。
【０００４】
また、本発明者等が先に提案した複合材料として、エラストマーにカーボンナノファイバーを均一に分散させた複合材料がある（例えば、特許文献２参照）。このような複合材料は、エラストマーとカーボンナノファイバーを混練することで、凝集性の強いカーボンナノファイバーの分散性を向上させている。
【特許文献１】国際公開００／６４６６８号パンフレット
【特許文献２】特開２００５−６８３８６号公報
【発明の開示】
【発明が解決しようとする課題】
【０００５】
そこで、本発明の目的は、カーボンブラック及びカーボンナノファイバーが均一に分散された複合材料であって、特に広い温度範囲において熱膨張が小さい複合材料を提供することにある。
【課題を解決するための手段】
【０００６】
本発明にかかる複合材料は、エラストマーと、該エラストマーに分散された平均直径が０．７〜１５ｎｍかつ平均長さが０．５〜１００μｍのカーボンナノファイバーと、平均粒径が１０〜１００ｎｍかつＤＢＰ吸収量が１００ｍｌ／１００ｇ以上のカーボンブラックと、を含み、
前記エラストマーは、前記カーボンナノファイバーに対して親和性を有する不飽和結合または基を有し、
前記カーボンナノファイバーを１〜３０体積％含有し、
前記カーボンブラックを１０〜４０体積％含有し、
−８０〜３００℃において、平均線膨張係数が１００ｐｐｍ（１／Ｋ）以下でありかつ線膨張係数の微分値が１２０ｐｐｍ（１／Ｋ）以下である。
【０００７】
本発明にかかる複合材料によれば、ストラクチャーの発達したカーボンブラックと非常に細いカーボンナノファイバーとを含むことで、広い温度範囲で低い線膨張係数で安定する。したがって、複合材料を、線膨張係数が低い材質例えば金属やセラミックスなどと組み合わせて利用することができる。特に、一般のエラストマーと比べて広い温度範囲で利用することができるため、線膨張係数の低い材質と組み合わせた製品設計を容易に行うことができる。
【０００８】
このようにアグリゲートの発達した高いストラクチャーのカーボンブラックによってエラストマー全体を補強することで、比較的少量のカーボンナノファイバーでも複合材料の熱膨張を抑え、線膨張係数を下げる効果が得られる。
【０００９】
また、エラストマーの不飽和結合または基が、カーボンナノファイバーの活性な部分、特にカーボンナノファイバーの末端のラジカルと結合することにより、カーボンナノファイバーの凝集力を弱め、その分散性を高めることができる。その結果、複合材料は、基材であるエラストマーにカーボンナノファイバーが均一に分散されたものとなる。
【００１０】
本発明にかかる複合材料は、エラストマーと、該エラストマーに分散された平均直径が０．７〜１５ｎｍかつ平均長さが０．５〜１００μｍのカーボンナノファイバーと、平均粒径が１０〜１００ｎｍかつＤＢＰ吸収量が１００ｍｌ／１００ｇ以上のカーボンブラックと、を含み、
前記エラストマーは、前記カーボンナノファイバーに対して親和性を有する不飽和結合または基を有し、
前記カーボンナノファイバーを１〜３０体積％含有し、
前記カーボンブラックを１０〜４０体積％含有し、
−８０〜３００℃において、任意の方向Ｘの線膨張係数と、該方向Ｘに直交する方向Ｙにおける線膨張係数との比が０．７〜１．３倍である。
【００１１】
本発明にかかる複合材料によれば、均一に分散したカーボンブラックとカーボンナノファイバーを含むことで、線膨張係数の異方性がない。したがって、本発明にかかる複合材料によれば、従来のようにシート状・板状の形態に限らず、多様な形態に採用することが可能である。
【００１２】
本発明にかかる複合材料において、
前記カーボンナノファイバーのアスペクト比は、５０以上とすることができる。
【００１３】
本発明にかかる複合材料は、耐熱温度が３００℃以上とすることができる。耐熱温度が３００℃以上と高温であるので、高温の環境で使用される部品にも用いることができる。
【００１４】
本発明におけるエラストマーは、ゴム系エラストマーあるいは熱可塑性エラストマーのいずれであってもよい。また、ゴム系エラストマーの場合、エラストマーは架橋体あるいは非架橋体のいずれであってもよいが、非架橋体を用いることが好ましい。
【発明を実施するための最良の形態】
【００１５】
以下、本発明の実施の形態について図面を参照しながら詳細に説明する。
【００１６】
本実施の形態にかかる複合材料は、エラストマーと、該エラストマーに分散された平均直径が０．７〜１５ｎｍかつ平均長さが０．５〜１００μｍのカーボンナノファイバーと、平均粒径が１０〜１００ｎｍかつＤＢＰ吸収量が１００ｍｌ／１００ｇ以上のカーボンブラックと、を含み、前記エラストマーは、前記カーボンナノファイバーに対して親和性を有する不飽和結合または基を有し、前記カーボンナノファイバーを１〜３０体積％含有し、前記カーボンブラックを１０〜４０体積％含有し、−８０〜３００℃において、平均線膨張係数が１００ｐｐｍ（１／Ｋ）以下でありかつ線膨張係数の微分値が１２０ｐｐｍ（１／Ｋ）以下である。
【００１７】
また、本実施の形態にかかる複合材料は、−８０〜３００℃において、任意の方向Ｘの線膨張係数と、該方向Ｘに直交する方向Ｙにおける線膨張係数との比が０．７〜１．３倍である。
【００１８】
本実施の形態にかかる複合材料の製造方法は、カーボンナノファイバーに対して親和性を有する不飽和結合または基を有するエラストマーに、アグリゲートの発達したカーボンブラックと、カーボンナノファイバーと、を混合させ、かつ剪断力によって分散させる工程を含む。
【００１９】
エラストマーは、例えば、カーボンナノファイバーと親和性が高いことの他に、分子長がある程度の長さを有すること、柔軟性を有すること、などの特徴を有することが望ましい。また、エラストマーにカーボンナノファイバーを剪断力によって分散させる工程は、できるだけ高い剪断力で混練されることが望ましい。
【００２０】
（I）まず、エラストマーについて説明する。
エラストマーは、分子量が好ましくは５０００ないし５００万、さらに好ましくは２万ないし３００万である。エラストマーの分子量がこの範囲であると、エラストマー分子が互いに絡み合い、相互につながっているので、エラストマーは、カーボンナノファイバーを分散させるために良好な弾性を有している。エラストマーは、粘性を有しているので凝集したカーボンナノファイバーの相互に侵入しやすく、さらに弾性を有することによってカーボンナノファイバー同士を分離することができる。エラストマーの分子量が５０００より小さいと、エラストマー分子が相互に充分に絡み合うことができず、後の工程で剪断力をかけても弾性が小さいためカーボンナノファイバーを分散させる効果が小さくなる。また、エラストマーの分子量が５００万より大きいと、エラストマーが固くなりすぎて加工が困難となる。
【００２１】
エラストマーは、パルス法ＮＭＲを用いてハーンエコー法によって、３０℃で測定した、非架橋体におけるネットワーク成分のスピン−スピン緩和時間（Ｔ２ｎ／３０℃）が好ましくは１００ないし３０００μ秒、より好ましくは２００ないし１０００μ秒である。上記範囲のスピン−スピン緩和時間（Ｔ２ｎ／３０℃）を有することにより、エラストマーは、柔軟で充分に高い分子運動性を有することができ、すなわちカーボンナノファイバーを分散させるために適度な弾性を有することになる。また、エストラマーは粘性を有しているので、エラストマーとカーボンナノファイバーとを混合したときに、エラストマーは高い分子運動によりカーボンナノファイバーの相互の隙間に容易に侵入することができる。スピン−スピン緩和時間（Ｔ２ｎ／３０℃）が１００μ秒より短いと、エラストマーが充分な分子運動性を有することができない。また、スピン−スピン緩和時間（Ｔ２ｎ／３０℃）が３０００μ秒より長いと、エラストマーが液体のように流れやすくなり、弾性が小さいため、カーボンナノファイバーを分散させることが困難となる。
【００２２】
また、エラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒であることが好ましい。その理由は、上述した非架橋体と同様である。すなわち、上記の条件を有する非架橋体を架橋化すると、得られる架橋体のＴ２ｎはおおよそ上記範囲に含まれる。
【００２３】
パルス法ＮＭＲを用いたハーンエコー法によって得られるスピン−スピン緩和時間は、物質の分子運動性を表す尺度である。具体的には、パルス法ＮＭＲを用いたハーンエコー法によりエラストマーのスピン−スピン緩和時間を測定すると、緩和時間の短い第１のスピン−スピン緩和時間（Ｔ２ｎ）を有する第１の成分と、緩和時間のより長い第２のスピン−スピン緩和時間（Ｔ２ｎｎ）を有する第２の成分とが検出される。第１の成分は高分子のネットワーク成分（骨格分子）に相当し、第２の成分は高分子の非ネットワーク成分（末端鎖などの枝葉の成分）に相当する。そして、第１のスピン−スピン緩和時間が短いほど分子運動性が低く、エラストマーは固いといえる。また、第１のスピン−スピン緩和時間が長いほど分子運動性が高く、エラストマーは柔らかいといえる。
【００２４】
パルス法ＮＭＲにおける測定法としては、ハーンエコー法でなくてもソリッドエコー法、ＣＰＭＧ法（カー・パーセル・メイブーム・ギル法）あるいは９０゜パルス法でも適用できる。ただし、本発明にかかるエラストマーは中程度のスピン−スピン緩和時間（Ｔ２）を有するので、ハーンエコー法が最も適している。一般的に、ソリッドエコー法および９０゜パルス法は、短いＴ２の測定に適し、ハーンエコー法は、中程度のＴ２の測定に適し、ＣＰＭＧ法は、長いＴ２の測定に適している。
【００２５】
エラストマーは、主鎖、側鎖および末端鎖の少なくともひとつに、カーボンナノファイバーの末端のラジカルに対して親和性を有する不飽和結合または基を有するか、もしくは、このようなラジカルまたは基を生成しやすい性質を有する。かかる不飽和結合または基としては、二重結合、三重結合、α水素、カルボニル基、カルボキシル基、水酸基、アミノ基、ニトリル基、ケトン基、アミド基、エポキシ基、エステル基、ビニル基、ハロゲン基、ウレタン基、ビューレット基、アロファネート基および尿素基などの官能基から選択される少なくともひとつであることができる。
【００２６】
カーボンナノファイバーは、通常、側面は炭素原子の６員環で構成され、先端は５員環が導入されて閉じた構造となっているが、構造的に無理があるため、実際上は欠陥を生じやすく、その部分にラジカルや官能基を生成しやすくなっている。本実施の形態では、エラストマーの主鎖、側鎖および末端鎖の少なくともひとつに、カーボンナノファイバーのラジカルと親和性（反応性または極性）が高い不飽和結合や基を有することにより、エラストマーとカーボンナノファイバーとを結合することができる。このことにより、カーボンナノファイバーの凝集力にうち勝ってその分散を容易にすることができる。そして、エラストマーと、カーボンナノファイバーと、を混練する際に、エラストマーの分子鎖が切断されて生成したフリーラジカルは、カーボンナノファイバーの欠陥を攻撃し、カーボンナノファイバーの表面にラジカルを生成すると推測できる。
【００２７】
エラストマーとしては、天然ゴム（ＮＲ）、エポキシ化天然ゴム（ＥＮＲ）、スチレン−ブタジエンゴム（ＳＢＲ）、ニトリルゴム（ＮＢＲ）、クロロプレンゴム（ＣＲ）、エチレンプロピレンゴム（ＥＰＲ，ＥＰＤＭ）、ブチルゴム（ＩＩＲ）、クロロブチルゴム（ＣＩＩＲ）、アクリルゴム（ＡＣＭ）、シリコーンゴム（Ｑ）、フッ素ゴム（ＦＫＭ）、ブタジエンゴム（ＢＲ）、エポキシ化ブタジエンゴム（ＥＢＲ）、エピクロルヒドリンゴム（ＣＯ，ＣＥＯ）、ウレタンゴム（Ｕ）、ポリスルフィドゴム（Ｔ）などのエラストマー類；オレフィン系（ＴＰＯ）、ポリ塩化ビニル系（ＴＰＶＣ）、ポリエステル系（ＴＰＥＥ）、ポリウレタン系（ＴＰＵ）、ポリアミド系（ＴＰＥＡ）、スチレン系（ＳＢＳ）、などの熱可塑性エラストマー；およびこれらの混合物を用いることができる。特に、エラストマーの混練の際にフリーラジカルを生成しやすい極性の高いエラストマー、例えば、天然ゴム（ＮＲ）、ニトリルゴム（ＮＢＲ）などが好ましい。また、極性の低いエラストマー、例えばエチレンプロピレンゴム（ＥＰＤＭ）であっても、混練の温度を比較的高温（例えばＥＰＤＭの場合、５０〜１５０℃）とすることで、フリーラジカルを生成するので本発明に用いることができる。
【００２８】
本実施の形態のエラストマーは、ゴム系エラストマーあるいは熱可塑性エラストマーのいずれであってもよい。また、ゴム系エラストマーの場合、エラストマーは、架橋体あるいは非架橋体のいずれであってもよいが、非架橋体を用いることが好ましい。
【００２９】
（II）次に、カーボンブラックとカーボンナノファイバーについて説明する。本実施の形態にかかるカーボンブラックは、種々の原材料を用いた種々のグレードのカーボンブラックを用いることができる。カーボンブラックは、その基本構成粒子（いわゆる一次粒子）が融着して連結したアグリゲート（いわゆる二次凝集体）が発達した比較的高いストラクチャーを有するものが好ましい。
【００３０】
本実施の形態にかかるカーボンブラックは、基本構成粒子の平均粒径が１０〜１００ｎｍであって、ＤＢＰ吸収量が１００ｍｌ／１００ｇ以上であり、さらに好ましくは、平均粒径が１０〜４０ｎｍであって、ＤＢＰ吸収量が１１０〜５００ｍｌ／１００ｇである。カーボンブラックの平均粒径が１０ｎｍ未満だと加工（混練）が困難であり、平均粒径が１００ｎｍより太いと補強効果が劣る。カーボンブラックは、アグリゲートが発達したストラクチャーの高低によって補強効果が影響を受けるため、ＤＢＰ吸収量が１００ｃｍ３／１００ｇ以上とすると補強効果が大きい。
【００３１】
このようなカーボンブラックとしては、例えばケッチェンブラック、ＳＡＦ、ＳＡＦ-ＨＳ、ＩＳＡＦ、ＩＳＡＦ-ＨＳ、ＨＡＦ、ＨＡＦ-ＨＳ、ＦＥＦ、ＦＥＦ−ＨＳ、ＳＲＦ−ＨＳなどのカーボンブラックを用いることができる。
【００３２】
カーボンナノファイバーは、平均直径が０．７〜１５ｎｍかつ平均長さが０．５〜１００μｍである。カーボンナノファイバーの平均直径が０．７ｎｍより細いと混練時にダメージを受け易く、平均直径が１５ｎｍより太いとカーボンナノファイバーとカーボンブラックによる閉じ込め効果が得られず補強効果が劣る。カーボンナノファイバーの平均長さが０．５μｍより短いと補強効果が劣り、平均長さが１００μｍより長いと加工（混練）が困難である。
【００３３】
また、カーボンナノファイバーは、アスペクト比が５０以上が好ましく、さらに好ましくはアスペクト比が１００〜２万である。アスペクト比が５０未満であると、エラストマーを閉じ込める効果が得られず、複合材料は例えば３００℃以下において流動や熱劣化が生じることがある。
【００３４】
複合材料は、カーボンナノファイバーを１〜３０体積％、好ましくは１〜１５体積％含有し、カーボンブラックを１０〜４０体積％含有することが好ましい。このような体積割合でカーボンブラックとカーボンナノファイバーを含有する複合材料は、−８０〜３００℃において、平均線膨張係数が１００ｐｐｍ（１／Ｋ）以下でありかつ線膨張係数の微分値が１２０ｐｐｍ（１／Ｋ）以下という低く安定した線膨張係数となる。カーボンナノファイバーが１体積％未満だとエラストマーを拘束できないので線膨張係数を下げることができず、１５体積％を越えると線膨張係数を下げることができるが、特に３０体積％を超えるのは高価なカーボンナノファイバーを大量に用いることになり実用上望ましくない。カーボンブラックが１０体積％未満だとカーボンナノファイバーを大量に含有しないと線膨張係数を下げることができず、４０体積％を越えると加工（混練）が困難になり望ましくない。
【００３５】
カーボンナノファイバーとしては、例えば、いわゆるカーボンナノチューブなどが例示できる。カーボンナノチューブは、炭素六角網面のグラフェンシートが円筒状に閉じた単層構造あるいはこれらの円筒構造が入れ子状に配置された多層構造を有する。すなわち、カーボンナノチューブは、単層構造のみから構成されていても多層構造のみから構成されていても良く、単層構造と多層構造が混在していてもかまわない。また、部分的にカーボンナノチューブの構造を有する炭素材料も使用することができる。なお、カーボンナノチューブという名称の他にグラファイトフィブリルナノチューブといった名称で称されることもある。
【００３６】
単層カーボンナノチューブもしくは多層カーボンナノチューブは、アーク放電法、レーザーアブレーション法、気相成長法などによって望ましいサイズに製造される。
【００３７】
アーク放電法は、大気圧よりもやや低い圧力のアルゴンや水素雰囲気下で、炭素棒でできた電極材料の間にアーク放電を行うことで、陰極に堆積した多層カーボンナノチューブを得る方法である。また、単層カーボンナノチューブは、前記炭素棒中にニッケル／コバルトなどの触媒を混ぜてアーク放電を行い、処理容器の内側面に付着するすすから得られる。
【００３８】
レーザーアブレーション法は、希ガス（例えばアルゴン）中で、ターゲットであるニッケル／コバルトなどの触媒を混ぜた炭素表面に、ＹＡＧレーザーの強いパルスレーザー光を照射することによって炭素表面を溶融・蒸発させて、単層カーボンナノチューブを得る方法である。
【００３９】
気相成長法は、ベンゼンやトルエン等の炭化水素を気相で熱分解し、カーボンナノチューブを合成するもので、より具体的には、流動触媒法やゼオライト担持触媒法などが例示できる。
【００４０】
カーボンナノファイバーは、エラストマーと混練される前に、あらかじめ表面処理、例えば、イオン注入処理、スパッタエッチング処理、プラズマ処理などを行うことによって、エラストマーとの接着性やぬれ性を改善することができる。
【００４１】
（III）次に、エラストマーに、上述したカーボンブラックと、上述したカーボンナノファイバーと、を混合させ、かつ剪断力によって分散させる工程について説明する。
この工程は、オープンロール法、密閉式混練法、多軸押出し混練法などを用いて行うことができる。
【００４２】
本実施の形態では、エラストマーにカーボンナノファイバーを剪断力によって分散させる工程として、ロール間隔が０．５ｍｍ以下のオープンロール法を用いた例について述べる。
【００４３】
図１は、２本のロールを用いたオープンロール法を模式的に示す図である。図１において、符号１０は第１のロールを示し、符号２０は第２のロールを示す。第１のロール１０と第２のロール２０とは、所定の間隔ｄ、例えば１．５ｍｍの間隔で配置されている。第１および第２のロールは、正転あるいは逆転で回転する。図示の例では、第１のロール１０および第２のロール２０は、矢印で示す方向に回転している。
【００４４】
まず、第１，第２のロール１０，２０が回転した状態で、第２のロール２０に、エラストマー３０を巻き付けると、ロール１０，２０間にエラストマーがたまった、いわゆるバンク３２が形成される。このバンク３２内に上述したカーボンブラック５０とカーボンナノファイバー４０とを加えて、第１、第２のロール１０，２０を回転させると、エラストマーにカーボンブラックとカーボンナノファイバーとが混合されたの混合物が得られる。この混合物をオープンロールから取り出す。さらに、第１のロール１０と第２のロール２０の間隔ｄを、好ましくは０．５ｍｍ以下、より好ましくは０．１ないし０．５ｍｍの間隔に設定し、得られたエラストマーとカーボンナノファイバーの混合物をオープンロールに投入して薄通しを行なう。薄通しの回数は、例えば１０回程度行なうことが好ましい。第１のロール１０の表面速度をＶ１、第２のロール２０の表面速度をＶ２とすると、薄通しにおける両者の表面速度比（Ｖ１／Ｖ２）は、１．０５ないし３．００であることが好ましく、さらに１．０５ないし１．２であることが好ましい。このような表面速度比を用いることにより、所望の剪断力を得ることができる。
【００４５】
また、エラストマーにカーボンブラックとカーボンナノファイバーを投入する順番としては、カーボンブラックをカーボンナノファイバーよりも先に投入することが好ましい。
【００４６】
このようにして得られた剪断力により、エラストマー３０に高い剪断力が作用し、凝集していたカーボンナノファイバー４０がエラストマー分子に１本づつ引き抜かれるように相互に分離し、エラストマー３０に分散される。
【００４７】
また、この工程では、できるだけ高い剪断力を得るために、エラストマーとカーボンナノファイバーとの混合は、好ましくは０ないし５０℃、より好ましくは５ないし３０℃の比較的低い温度で行われる。なお、エラストマーとしてＥＰＤＭを用いた場合には、２段階の混練工程を行なうことが望ましく、第１の混練工程では、できるだけ高い剪断力を得るために、ＥＰＤＭとカーボンナノファイバーとの混合は、第２の混練工程より５０〜１００℃低い第１の温度で行なわれる。第１の温度は、好ましくは０ないし５０℃、より好ましくは５ないし３０℃の第１の温度である。ロールの第２の温度は、５０〜１５０℃の比較的高い温度に設定することでカーボンナノファイバーの分散性を向上させることができる。
【００４８】
また、この工程では、剪断力によって剪断されたエラストマーにフリーラジカルが生成され、そのフリーラジカルがカーボンナノファイバーの表面を攻撃することで、カーボンナノファイバーの表面は活性化される。例えば、エラストマーに天然ゴム（ＮＲ）を用いた場合には、各天然ゴム（ＮＲ）分子はロールによって混練される間に切断され、オープンロールへ投入する前よりも小さな分子量になる。このように切断された天然ゴム（ＮＲ）分子にはラジカルが生成しており、混練の間にラジカルがカーボンナノファイバーの表面を攻撃するので、カーボンナノファイバーの表面が活性化する。
【００４９】
このとき、本実施の形態にかかるエラストマーは、上述した特徴、すなわち、エラストマーの分子形態（分子長）や、分子運動によって表される弾性と、粘性と、特にカーボンナノファイバーとの化学的相互作用などの特徴と、を有することによってカーボンナノファイバーの分散を容易にするので、カーボンナノファイバーの分散性および分散安定性（一端分散したカーボンナノファイバーが再凝集しにくいこと）に優れた複合材料を得ることができる。より具体的には、エラストマーとカーボンナノファイバーとを混合すると、粘性を有するエラストマーがカーボンナノファイバーの相互に侵入し、かつ、エラストマーの特定の部分が化学的相互作用によってカーボンナノファイバーの活性の高い部分と結合する。この状態で、分子長が適度に長く、分子運動性の高い（弾性を有する）エラストマーとカーボンナノファイバーとの混合物に強い剪断力が作用すると、エラストマーの変形に伴ってカーボンナノファイバーも移動し、さらに剪断後の弾性によるエストラマーの復元力によって、凝集していたカーボンナノファイバーが分離されて、エラストマー中に分散されることになる。本実施の形態によれば、混合物が狭いロール間から押し出された際に、エラストマーの弾性による復元力で混合物はロール間隔より厚く変形する。その変形は、強い剪断力の作用した混合物をさらに複雑に流動させ、カーボンナノファイバーをエラストマー中に分散させると推測できる。そして、一旦分散したカーボンナノファイバーは、エラストマーとの化学的相互作用によって再凝集することが防止され、良好な分散安定性を有することができる。
【００５０】
この工程は、上記オープンロール法に限定されず、既に述べた密閉式混練法あるいは多軸押出し混練法を用いることもできる。要するに、この工程では、凝集したカーボンナノファイバーを分離でき、かつエラストマー分子を切断してラジカルを生成する剪断力をエラストマーに与えることができればよい。
【００５１】
上述したエラストマーにカーボンナノファイバーを分散させる工程の後は、公知の方法によって、押出工程、成形工程、架橋工程などを行うことができる。
【００５２】
エラストマーにカーボンナノファイバーを分散させる工程において、あるいはこの工程の前後に、通常、ゴムなどのエラストマーの加工で用いられる配合剤を加えることができる。配合剤としては公知のものを用いることができる。配合剤としては、例えば、着色剤のカーボンブラック、増量剤の炭酸カルシウム、補強剤のシリカ、タルク、クレー、架橋剤のパーオキサイドなど、さらには、加硫剤、加硫促進剤、加硫遅延剤、軟化剤、可塑剤、硬化剤、充填剤、老化防止剤などを挙げることができる。
【００５３】
（IV）次に、前記（III）の工程によって得られた複合材料について述べる。
【００５４】
本実施の形態にかかる複合材料は、エラストマーと、該エラストマーに分散された１０〜４０体積％のカーボンブラックと、１〜３０体積％のカーボンナノファイバーと、を含み、−８０〜３００℃において、平均線膨張係数が１００ｐｐｍ（１／Ｋ）以下でありかつ線膨張係数の微分値が１２０ｐｐｍ（１／Ｋ）以下である。
【００５５】
複合材料の平均線膨張係数は、カーボンブラック及びカーボンナノファイバーの体積割合によって異なり、カーボンブラック及びカーボンナノファイバーの体積割合が高いと平均線膨張係数は低くなり、カーボンブラック及びカーボンナノファイバーの体積割合が低いと平均線膨張係数は高くなる。つまり、複合材料の平均線膨張係数をカーボンブラック及びカーボンナノファイバーの体積割合によって制御することができる。カーボンナノファイバーが１体積％未満だとエラストマーを拘束できないので線膨張係数を下げることができず、１５体積％を越えると線膨張係数を下げることができるが、特に３０体積％を超えるのは高価なカーボンナノファイバーを大量に用いることになり実用上望ましくない。カーボンブラックが１０体積％未満だとカーボンナノファイバーを大量に含有しないと線膨張係数を下げることができず、４０体積％を越えると加工（混練）が困難になり望ましくない。
【００５６】
カーボンナノファイバーとカーボンブラックとの体積割合には相関関係があり、カーボンナノファイバーの体積割合が低い場合にはカーボンブラックの体積割合を高くし、カーボンブラックの体積割合が低い場合にはカーボンナノファイバーの体積割合を高くして、線膨張係数を低く制御する。
【００５７】
複合材料の線膨張係数の微分値は、−８０〜３００℃において１２０ｐｐｍ（１／Ｋ）以下と低く、広い温度範囲において安定しており、瞬間的に熱膨張が大きくならない。複合材料の線膨張係数の微分値の最大値は、カーボンブラック及びカーボンナノファイバーの体積割合によって異なり、カーボンブラック及びカーボンナノファイバーの配合割合が高いと小さくなり、カーボンブラック及びカーボンナノファイバーの体積割合が低いと大きくなる。つまり、複合材料の線膨張係数の微分値の最大値をカーボンブラック及びカーボンナノファイバーの体積割合によって制御することができる。また、カーボンナノファイバーが１体積％未満であると、−８０〜３００℃の線膨張係数が安定せず、耐熱温度も３００℃よりも低くなる。さらに、カーボンナノファイバーの体積割合が１５体積％未満でカーボンブラックが１０体積％未満の場合、線膨張係数の微分値の最大値は１２０ｐｐｍ（１／Ｋ）を超え、−８０〜３００℃の温度範囲において線膨張係数の微分値が大きく変動し、熱膨張が特定の温度域で不安定になる。
【００５８】
本実施の形態にかかる複合材料は、−８０〜３００℃において、任意の方向Ｘの線膨張係数と、該方向Ｘに直交する方向Ｙにおける線膨張係数との比が０．７〜１．３倍である。
【００５９】
任意の方向Ｘを例えばオープンロールの回転方向とすると、一般に剛直な繊維で補強した場合には配向し、方向Ｘに直交する方向Ｙにおける線膨張係数が極端に小さくなり異方性を示すが、本実施の形態にかかる複合材料の線膨張係数は等方性を有する。
【００６０】
本実施の形態にかかる複合材料は、マトリクスであるエラストマーをカーボンブラック及びカーボンナノファイバーによって囲むことによって、拘束領域を形成する。この拘束領域は、エラストマーの動きを制限し、拘束する。平均直径が０．７〜１５ｎｍの細いカーボンナノファイバーを１〜３０体積％と、カーボンブラックを１０〜４０体積％と、を含む複合材料は、任意の面における拘束領域が非常に小さくなるため、エラストマーが物理的に架橋されたように拘束される。しかも、カーボンナノファイバーによる拘束領域は、広い温度範囲例えば−８０〜３００℃において熱に対して安定した線膨張係数を与えることができる。
【００６１】
複合材料は、非架橋体であっても架橋体であってもよく、用途に応じて適宜選択することができる。複合材料が非架橋体であれば、リサイクルして使用することができる。
【００６２】
本実施の形態にかかる複合材料は、耐熱温度が３００℃以上である。
【００６３】
耐熱温度は、複合材料を構成するエラストマーの分子鎖が切断し始めることによっておこる線膨張係数の急激な上昇によって判断することができる。
【００６４】
本実施の形態の複合材料は、基材であるエラストマーにカーボンブラック及びカーボンナノファイバーが均一に分散されている。このことは、エラストマーがカーボンブラック及びカーボンナノファイバーによって拘束されている状態であるともいえる。この状態では、カーボンブラック及びカーボンナノファイバーによって拘束を受けたエラストマー分子の運動性は、カーボンブラック及びカーボンナノファイバーの拘束を受けない場合に比べて小さくなる。そのため、本実施の形態にかかる複合材料の第１のスピン−スピン緩和時間（Ｔ２ｎ）、第２のスピン−スピン緩和時間（Ｔ２ｎｎ）及びスピン−格子緩和時間（Ｔ１）は、カーボンブラック及びカーボンナノファイバーを含まないエラストマー単体の場合より短くなる。
【００６５】
また、エラストマー分子がカーボンブラック及びカーボンナノファイバーによって拘束された状態では、以下の理由によって、非ネットワーク成分（非網目鎖成分）は減少すると考えられる。すなわち、カーボンブラック及びカーボンナノファイバーによってエラストマーの分子運動性が全体的に低下すると、非ネットワーク成分は容易に運動できなくなる部分が増えて、ネットワーク成分と同等の挙動をしやすくなること、また、非ネットワーク成分（末端鎖）は動きやすいため、カーボンブラック及びカーボンナノファイバーの活性点に吸着されやすくなること、などの理由によって、非ネットワーク成分は減少すると考えられる。
【００６６】
以上のことから、本実施の形態にかかる複合材料は、パルス法ＮＭＲを用いてハーンエコー法によって得られる測定値が以下の範囲にあることが望ましい。
【００６７】
すなわち、非架橋体の複合材料において、１５０℃で測定した、第１のスピン−スピン緩和時間（Ｔ２ｎ）は１００ないし３０００μ秒であり、第２のスピン−スピン緩和時間（Ｔ２ｎｎ）は１０００ないし１００００μ秒であり、さらに第２のスピン−スピン緩和時間を有する成分の成分分率（ｆｎｎ）は０．２未満であることが好ましい。
【００６８】
また、架橋体の複合材料において、１５０℃で測定した、第１のスピン−スピン緩和時間（Ｔ２ｎ）は１００ないし２０００μ秒であり、第２のスピン−スピン緩和時間（Ｔ２ｎｎ）は存在しないかあるいは１０００ないし５０００μ秒であり、前記第２のスピン−スピン緩和時間を有する成分の成分分率（ｆｎｎ）は０．２未満であることが好ましい。
【００６９】
パルス法ＮＭＲを用いた反転回復法により測定されたスピン−格子緩和時間（Ｔ１）は、スピン−スピン緩和時間（Ｔ２）とともに物質の分子運動性を表す尺度である。具体的には、エラストマーのスピン−格子緩和時間が短いほど分子運動性が低く、エラストマーは固いといえ、そしてスピン−格子緩和時間が長いほど分子運動性が高く、エラストマーは柔らかいといえる。したがって、カーボンブラック及びカーボンナノファイバーが均一に分散した複合材料は、分子運動性が低くなり、上述のＴ２ｎ，Ｔ２ｎｎ，ｆｎｎの範囲となる。
【００７０】
本実施の形態にかかる複合材料は、動的粘弾性の温度依存性測定における流動温度が、原料エラストマー単体の流動温度より２０℃以上高温であることが好ましい。本実施の形態の複合材料は、エラストマーにカーボンブラック及びカーボンナノファイバーが良好に分散されている。このことは、上述したように、エラストマーがカーボンブラック及びカーボンナノファイバーによって拘束されている状態であるともいえる。この状態では、エラストマーは、カーボンブラック及びカーボンナノファイバーを含まない場合に比べて、その分子運動が小さくなり、その結果、流動性が低下する。このような流動温度特性を有することにより、本実施の形態の複合材料は、動的粘弾性の温度依存性が小さくなり、その結果、優れた耐熱性を有する。
【００７１】
本実施の形態にかかる複合材料は、上述のように熱膨張の特性が広い温度範囲で安定している。しかも、複合材料の平均線膨張係数が低いことから、広い温度範囲で熱膨張が小さい。さらに、複合材料の線膨張係数の微分値の最大値が小さいことから、広い温度範囲において安定しており、瞬間的に熱膨張が大きくならない。
【実施例１】
【００７２】
以下、本発明の実施例について述べるが、本発明はこれらに限定されるものではない。（実施例１〜７、比較例１〜４）
（１）サンプルの作製
表１に示すエラストマーに所定量のカーボンブラック及びカーボンナノファイバーをオープンロール法によって混練してサンプルを得た。サンプルは、以下の方法によって非架橋サンプルと架橋サンプルとを作製した。
【００７３】
（ａ）非架橋サンプルの作製
１）６インチオープンロール（ロール温度１０〜２０℃）に、エラストマーを投入して、ロールに巻き付かせた。
２）エラストマーに対してカーボンブラック及びカーボンナノファイバー（表１では「ＣＮＴ１」、「ＣＮＴ１３」と記載する）をエラストマーに投入した。このとき、ロール間隙を１．５ｍｍとした。
３）カーボンブラック及びカーボンナノファイバーを投入し終わったら、エラストマーとカーボンブラックとカーボンナノファイバーとの混合物をロールから取り出した。
４）ロール間隙を１．５ｍｍから０．３ｍｍと狭くして、混合物を投入して薄通しをした。このとき、２本のロールの表面速度比を１．１とした。薄通しは繰り返し１０回行った。
５）ロールを所定の間隙（１．１ｍｍ）にセットして、薄通しした混合物を投入し、分出しした。
【００７４】
このようにして、実施例１〜７および比較例１〜４の非架橋サンプルを得た。表１において、原料エラストマーは、「ＮＲ」が天然ゴム、「ＥＰＤＭ」がエチレン・プロピレンゴム、「ＳＢＲ」がスチレン−ブタジエンゴムである。また、表１において、「ＣＮＴ１」は平均直径が約１ｎｍ、平均長さが１〜１０μｍのシングルウォールカーボンナノチューブであり、「ＣＮＴ１３」は平均直径が約１３ｎｍ、平均長さが１〜２５μｍのマルチウォールカーボンナノチューブである。表１において、「ケッチェンブラック」は平均粒径が３４ｎｍ、ＤＢＰ吸収量が５００ｍｌ／１００ｇであり、「ＨＡＦ−ＨＳ」は平均粒径が２７ｎｍ、ＤＢＰ吸収量が１２７ｍｌ／１００ｇであり、「ＨＡＦ−ＬＳ」は平均粒径が２８ｎｍ、ＤＢＰ吸収量が８６ｍｌ／１００ｇである。実施例１、３〜７及び比較例１〜４においては、カーボンナノファイバー及びカーボンブラックの投入に先立って、エラストマー１００ｐｈｒに対して架橋剤のパーオキサイド（ＰＯ）を２ｐｈｒを投入した。なお、実施例２は、実施例１の非架橋サンプルである。
【００７５】
（ｂ）架橋サンプルの作製
実施例１、３〜７及び比較例１〜４の非架橋サンプルを、金型サイズに切り取り、金型にセットし、１７５℃、１００ｋｇｆ／ｃｍ２にて、２０分間プレス架橋を行った。
【００７６】
実施例１、３〜７および比較例１〜４の複合材料における各配合物質の体積割合を表１に示す。
【００７７】
（２）電子顕微鏡による観察
各非架橋サンプルおよび架橋サンプルについて、電子顕微鏡（ＳＥＭ）を用いて、カーボンナノファイバー及びカーボンブラックの分散の状態を観察した。全てのサンプルでカーボンナノファイバー及びカーボンブラックがエラストマー中に均一に分散している様子が観察された。
【００７８】
（３）線膨張係数及び耐熱温度の測定
実施例２の非架橋サンプルと、実施例１、３〜７及び比較例１〜４の架橋サンプルと、について、線膨張係数及び耐熱温度を測定した。これらの結果を表１に示す。測定装置はＳＩＩ社製ＴＭＡＳＳ、測定試料形状は１．５ｍｍ×１．０ｍｍ×１０ｍｍ、側長荷重は２５ＫＰａ、測定温度は−８０〜３５０℃、昇温速度は２℃／分であった。図２は、実施例１（図中Ａ）、実施例２（図中Ｂ）及び比較例１（図中Ｃ）の温度（℃）−微分線膨張係数ｐｐｍ（１／Ｋ）のグラフである。
【００７９】
（４）低伸長応力試験
幅５ｍｍ×長さ５０ｍｍ×厚さ１ｍｍの実施例１〜７及び比較例１〜４の架橋サンプル及び非架橋サンプルを１０ｍｍ／ｍｉｎで伸長し、１０％変形時の応力を求めた。測定方向は、各サンプルの列理方向と平行な方向（Ｌ）と、Ｌに直角な方向（Ｔ）とした。低伸長応力比は、Ｌ方向の応力／Ｔ方向の応力で計算した。その結果を表１に示す。
【００８０】
【表１】
2007039649.tif 000003
【００８１】
図２から、実施例１及び２は、比較例１に比べて、測定温度範囲において線膨張係数が小さく、安定していることがわかった。比較例１は、複数の温度範囲において、線膨張係数の微分値が大きく変化していた。それに対し、本発明の実施例１及び２は、測定温度範囲において線膨張係数の微分値の変化が小さく、安定していた。さらに、実施例１及び２の線膨張係数の微分値は、比較例１に比べて、小さいことがわかった。また、実施例１と実施例２との線膨張係数の微分値は、あまり差がないことがわかった。
【００８２】
また、表１から、本発明の実施例１〜７によれば、以下のことが確認された。すなわち、−８０〜３００℃における実施例１〜７の複合材料の平均線膨張係数は１００ｐｐｍ（１／Ｋ）以下であり、線膨張係数の微分値の最大値は１２０ｐｐｍ（１／Ｋ）以下であった。また、実施例１〜７及び比較例１の複合材料の耐熱温度は、３００℃以上であった。なお、比較例１の複合材料の平均線膨張係数は６２ｐｐｍ（１／Ｋ）であり、線膨張係数の微分値の最大値は１０７ｐｐｍ（１／Ｋ）であった。また、−８０〜３００℃における比較例２及び４の線膨張係数は不安定であったので平均線膨張係数及び線膨張係数の微分値の最大値は計算しておらず、比較例２及び４の耐熱温度はそれぞれ２６０℃及び２７０℃であった。比較例３は混練加工できなかったので、線膨張係数、耐熱温度及び低伸長応力比は測定していない。また、本発明の実施例１〜７の複合材料の低伸長応力比は、カーボンナノファイバーという繊維を含みながらも等方的に補強されていることがわかった。
【００８３】
実施例２の非架橋サンプルも、実施例１の架橋サンプルとほぼ同様の結果が得られた。
【００８４】
以上のことから、本発明の複合材料は広い温度範囲において熱膨張が小さく、安定していることが明かとなった。
【図面の簡単な説明】
【００８５】
【図１】本実施の形態で用いたオープンロール法によるエラストマーとカーボンナノファイバーとの混練法を模式的に示す図である。
【図２】実施例１、２及び比較例１の温度−線膨張係数の微分値のグラフである。
【符号の説明】
【００８６】
１０  第１のロール
２０  第２のロール
３０  エラストマー
４０  カーボンナノファイバー
５０  カーボンブラック
【図１】
2007039649.tif 000004
【図２】
2007039649.tif 000005